(57)【特許請求の範囲】
【請求項１】
電離放射線硬化型樹脂の硬化物を含有する表面保護層を最表面に有する化粧シートであって、
前記表面保護層は、表面のフッ素元素含有比率が３０％以上であり、且つ、表面の炭素元素含有比率が２８〜４８％であり、
基材上に、少なくとも絵柄模様層、透明性樹脂層及び前記表面保護層がこの順に積層されている、
ことを特徴とする化粧シート。
【請求項２】
前記表面保護層は、表面のフッ素元素含有比率が５０％以下である、請求項１に記載の化粧シート。
【請求項３】
前記表面保護層は含フッ素重合体を含む電離放射線硬化型樹脂組成物を用いて形成されており、前記含フッ素重合体の含有量は、前記電離放射線硬化型樹脂組成物を１００質量％として０．２５〜５質量％である、請求項１又は２に記載の化粧シート。
【請求項４】
前記表面保護層は含フッ素重合体を含む電離放射線硬化型樹脂組成物を用いて形成されており、前記含フッ素重合体は、フッ素アルキル基含有アルコキシシラン重合体である、請求項１〜３のいずれかに記載の化粧シート。
【請求項５】
前記表面保護層は、艶消し剤を含む、請求項１〜４のいずれかに記載の化粧シート。
【請求項６】
前記基材は、ポリオレフィン系樹脂シートである、請求項１〜５のいずれかに記載の化粧シート。
【請求項７】
請求項１〜６のいずれかに記載の化粧シートを被着材に貼着してなる化粧板。
【発明の詳細な説明】
【技術分野】
【０００１】
本発明は、積層体及び化粧板に関する。
【背景技術】
【０００２】
従来、様々な物品の表面には、意匠性を付与するために、化粧シート等の積層体が積層されている。例えば、建築物の壁面に用いられる壁装材や、床面に用いられる床用化粧材、家具等の表面には、化粧シートが積層されて用いられている。
【０００３】
上述のような積層体には耐汚染性や耐傷性が要求され、これらの性能を付与するために、積層体の表面には表面保護層が形成される。
【０００４】
このような耐汚染性及び耐傷性を示す積層体として、例えば、少なくとも基材シート、絵柄層、透明性樹脂層及び表面保護層を順に有し、当該表面保護層が、特定の電離放射線重合性オリゴマー及び反応性シリコーンアクリレートを含む組成物により形成されている化粧シートが提案されている（特許文献１及び２参照）。
【０００５】
また、高い耐汚染性を示す積層体として、例えば、少なくとも基材と硬化性樹脂組成物を架橋硬化してなる表面保護層とからなる化粧シートであって、硬化性樹脂組成物中の樹脂成分と疎水化処理を施したシリカとを特定の比率で含有し、且つ、含フッ素重合体を特定の含有量で含有する化粧シートが提案されている（特許文献３参照）。
【０００６】
更に、特定の含フッ素アクリレートをハードコート用の添加剤として用いることにより、撥水撥油性の硬化膜を形成することが提案されている（特許文献４及び５参照）。
【先行技術文献】
【特許文献】
【０００７】
【特許文献１】特開２０１０−２３４８１３号公報
【特許文献２】特開２００６−１２３５３６号公報
【特許文献３】特開２０１１−２１３００２号公報
【特許文献４】特開２０１０−５３１１４号公報
【特許文献５】特開２０１０−１３８１１２号公報
【発明の概要】
【発明が解決しようとする課題】
【０００８】
特許文献１及び２に記載された化粧シートも実使用上問題の無い程度の耐汚染性を示すが、近年ではＣＤ−Ｒのレーベル面のようにインキの付着しにくい加工が施された面にも文字が記載できるような特殊なインキを用いたマーカーも広く用いられており、このような強力なインキによる汚れの付着を抑制するためには、表面が撥油性を示すことが必要である。特許文献１及び２に記載された化粧シートでは、撥油性を示すことができず、改良の余地がある。
【０００９】
また、特許文献３に記載された化粧シートも実使用上問題の無い程度の耐汚染性を示すが、撥油性については検討されておらず、上述のような強力なインキによる汚れの付着の抑制が不十分であるという問題がある。また、撥油性を向上させるために、単に含フッ素重合体の添加量を増加させても、添加量に見合った効果が期待できず、含フッ素重合体は価格が高いために経済性に劣るという問題がある。
【００１０】
更に、特許文献４及び５に記載された方法により、化粧シート等の積層体の表面に撥水撥油性の硬化膜を形成する場合、建材用途等の意匠性が要求される用途においては、撥油性を向上させるために含フッ素重合体の添加量を増加させると、硬化膜の外観が白濁してしまい意匠性を低下させるという問題がある。
【００１１】
従って、表面の撥油性が優れ、且つ、耐傷性に優れた表面保護層を有する積層体の開発が求められている。
【００１２】
本発明は、表面の撥油性が優れ、且つ、耐傷性に優れた表面保護層を有する積層体、及び化粧板を提供することを目的とする。
【課題を解決するための手段】
【００１３】
本発明者は、鋭意研究を重ねた結果、電離放射線硬化型樹脂の硬化物を含有する表面保護層を最表面に有する積層体において、表面保護層の表面のフッ素元素含有比率及び炭素元素含有比率を特定の範囲とすることにより上記目的を達成できることを見出し、本発明を完成するに至った。
【００１４】
即ち、本発明は、下記の積層体及び化粧板に関する。
１．電離放射線硬化型樹脂の硬化物を含有する表面保護層を最表面に有する積層体であって、
前記表面保護層は、表面のフッ素元素含有比率が３０％以上であり、且つ、表面の炭素元素含有比率が２８〜４８％である、
ことを特徴とする積層体。
２．前記表面保護層は、表面のフッ素元素含有比率が５０％以下である、項１に記載の積層体。
３．前記表面保護層は含フッ素重合体を含む電離放射線硬化型樹脂組成物を用いて形成されており、前記含フッ素重合体の含有量は、前記電離放射線硬化型樹脂組成物を１００質量％として０．２５〜５質量％である、項１又は２に記載の積層体。
４．前記表面保護層は、艶消し剤を含む、項１〜３のいずれかに記載の積層体。
５．基材上に、少なくとも絵柄模様層、透明性樹脂層及び前記表面保護層がこの順に積層されている、項１〜４のいずれかに記載の積層体。
６．前記基材は、ポリオレフィン系樹脂シートである、項５に記載の積層体。
７．化粧シートである、項１〜６のいずれかに記載の積層体。
８．項７に記載の積層体を被着材に貼着してなる化粧板。
【発明の効果】
【００１５】
本発明の積層体は、電離放射線硬化型樹脂の硬化物を含有する表面保護層を最表面に有しており、表面保護層は、表面のフッ素元素含有比率が３０％以上であり、且つ、表面の炭素元素含有比率が２８〜４８％であるので、表面保護層が優れた撥油性を示し、且つ、耐傷性にも優れている。
【図面の簡単な説明】
【００１６】
【図１】本発明の積層体の層構成の一例を示す断面模式図である。
【図２】本発明の積層体の層構成の一例を示す断面模式図である。
【発明を実施するための形態】
【００１７】
以下、本発明の積層体及び化粧板について詳細に説明する。
【００１８】
１．積層体
本発明の積層体は、電離放射線硬化型樹脂の硬化物を含有する表面保護層を最表面に有する積層体であって、上記表面保護層は、表面のフッ素元素含有比率が３０％以上であり、且つ、表面の炭素元素含有比率が２８〜４８％であることを特徴とする。
【００１９】
上記特徴を有する本発明の積層体は、表面保護層を最表面に有しており、当該表面保護層の表面のフッ素元素含有比率及び炭素元素含有比率が特定の範囲であるので、表面の撥油性が優れ、且つ、耐傷性に優れている。
【００２０】
以下、積層体を構成する各層について説明する。なお、本明細書では、積層体の層構成において、表面保護層が形成されている方向を「上」、「表面」又は「おもて面」と称し、積層体の層構成において表面保護層が形成されている方向とは逆側を「下」又は「裏面」と称する。
【００２１】
表面保護層
本発明の積層体は、電離放射線硬化型樹脂の硬化物を含有する表面保護層を最表面に有しており、上記表面保護層は、表面のフッ素元素含有比率が３０％以上であり、且つ、表面の炭素元素含有比率が２８〜４８％である。
【００２２】
表面保護層の表面のフッ素元素含有比率が３０％未満であると、撥油性を十分に発揮できない。フッ素元素含有比率の好ましい下限は３５％である。また、表面保護層の表面のフッ素元素含有比率の上限は、５０％が好ましく、４０％がより好ましい。表面のフッ素元素含有比率の上限が上述の値であることにより、優れた撥油性を発揮するとともに、製造コストを低減することができ、且つ、表面保護層の白濁を抑制することができる。
【００２３】
上記表面保護層は、表面の炭素元素含有比率が２８〜４８％である。表面の炭素元素含有比率が２８％未満であると、塗膜を維持することが難しい。また、表面の炭素元素含有比率が４８％を超えると、相対的に表面のフッ素元素含有比率が少なくなり、積層体の表面が十分な撥油性を発揮できない。上記炭素元素含有比率は、３０〜４５％が好ましく、３３〜４０％がより好ましい。
【００２４】
なお、本明細書において、表面保護層の表面のフッ素元素含有比率及び炭素元素含有比率は、表面分析装置であるＸ線光電子分光装置（ＸＰＳ、ＵＬＶＡＣ−ＰＨＩ社製  ＰＨＩ  ５６００（型番））を用い、Ｘ線源：非単色Ｍｇ  Ｋα  ３００Ｗ（１２ＫＶ／２０ｍＡ）、測定面積：８００μｍφ、光電子取込角：４５度の条件により表面保護層の表面の元素分析を行う測定方法により測定される値である。
【００２５】
本発明の積層体の表面保護層は、電離放射線硬化型樹脂の硬化物を含有する。電離放射線硬化型樹脂は、電離放射線の照射により架橋重合反応を生じ、３次元の高分子構造に変化する樹脂であれば限定されない。例えば、電離放射線の照射により架橋可能な重合性不飽和結合又はエポキシ基を分子中に有するプレポリマー、オリゴマー及びモノマーの１種以上が使用できる。例えば、ウレタンアクリレート、ポリエステルアクリレート、エポキシアクリレート等のアクリレート樹脂；シロキサン等のケイ素樹脂；ポリエステル樹脂；エポキシ樹脂などが挙げられる。
【００２６】
電離放射線としては、可視光線、紫外線（近紫外線、真空紫外線等）、Ｘ線、電子線、イオン線等があるが、この中でも、紫外線及び／又は電子線が望ましい。
【００２７】
紫外線源としては、超高圧水銀灯、高圧水銀灯、低圧水銀灯、カーボンアーク灯、ブラックライト蛍光灯、メタルハライドランプ灯の光源が使用できる。紫外線の波長としては、１９０〜３８０ｎｍ程度である。
【００２８】
電子線源としては、例えば、コッククロフトワルト型、バンデグラフト型、共振変圧器型、絶縁コア変圧器型、直線型、ダイナミトロン型、高周波型等の各種電子線加速器が使用できる。電子線のエネルギーとしては、１００〜１０００ｋｅＶ程度が好ましく、１００〜３００ｋｅＶ程度がより好ましい。電子線の照射量は、１〜１５Ｍｒａｄ程度が好ましく、１〜１０Ｍｒａｄ程度がより好ましく、３〜５Ｍｒａｄ程度が更に好ましい。
【００２９】
電離放射線硬化型樹脂は電子線を照射すれば十分に硬化するが、紫外線を照射して硬化させる場合には、光重合開始剤（増感剤）を添加することが好ましい。
【００３０】
ラジカル重合性不飽和基を有する樹脂系の場合の光重合開始剤は、例えば、アセトフェノン類、ベンゾフェノン類、チオキサントン類、ベンゾイン、ベンゾインメチルエーテル、ミヒラーベンゾイルベンゾエート、ミヒラーケトン、ジフェニルサルファイド、ジベンジルジサルファイド、ジエチルオキサイト、トリフェニルビイミダゾール、イソプロピル−Ｎ，Ｎ−ジメチルアミノベンゾエート等の少なくとも１種が使用できる。また、カチオン重合性官能基を有する樹脂系の場合は、例えば、芳香族ジアゾニウム塩、芳香族スルホニウム塩、メタロセン化合物、ベンゾインスルホン酸エステル、フリールオキシスルホキソニウムジアリルヨードシル塩等の少なくとも１種が使用できる。
【００３１】
光重合開始剤の添加量は特に限定されないが、一般に電離放射線硬化型樹脂１００質量部に対して０．１〜１０質量部程度である。
【００３２】
電離放射線硬化型樹脂で表面保護層を形成する方法としては、例えば、電離放射線硬化型樹脂を溶媒で溶解させて調製した電離放射線硬化型樹脂組成物をグラビアコート法、ロールコート法等の塗布法で塗布し、乾燥させた後電離放射線を照射し、硬化させて形成する方法が挙げられる。
【００３３】
本発明の積層体の表面保護層の表面のフッ素元素含有比率を３０％以上とする方法としては特に限定されないが、例えば、表面保護層が含フッ素重合体を含む構成とする方法が挙げられる。
【００３４】
上記含フッ素重合体は、撥油性を向上し得る含フッ素重合体であればよく、特に制限されないが、含フッ素（メタ）アクリレート重合体及びフッ化アルキル基含有アルコキシシラン重合体から選ばれる少なくとも一種の重合体であることが好ましい。
【００３５】
上記含フッ素重合体の含有量は、表面保護層を形成するための電離放射線硬化型樹脂組成物を１００質量％として０．２５〜５質量％が好ましく、０．５〜２質量％がより好ましい。含フッ素重合体の含有量が少な過ぎると、表面保護層のフッ素元素含有比率を３０％以上にすることが困難になるおそれがあり、多過ぎると、配合量の増加に比べてフッ素元素含有比率の向上が鈍化し、経済性の点で不利となるおそれがある。
【００３６】
上記の含フッ素（メタ）アクリレート重合体としては、フルオロアルキル基を有する（メタ）アクリレートと、これらと共重合可能な他の単量体とを乳化重合して得られる共重合体であることが好ましい。ここで、（メタ）アクリレートとは、アクリレート及びメタクリレートの一方又は双方をいう。
【００３７】
上記のフルオロアルキル基を有する（メタ）アクリレートは、フルオロアルキル基の炭素数が３〜２１であることが好ましく、フルオロアルキル基の炭素数が６〜１８であることがより好ましい。このようなフルオロアルキル基を有する（メタ）アクリレートとしては、例えば、下記の一般式（１）で表される化合物を挙げることができる。
Ｒｆ１−ＸＯＣＯＣＲ１＝ＣＨ２     ・・・（１）
〔式中、Ｒｆ１はフルオロアルキル基である。Ｒ１は水素原子又はメチル基である。Ｘは炭素数１〜１０、好ましくは１〜４の直鎖状又は分岐状のアルキレン基、一般式（２）：
−ＳＯ２ＮＲ３−Ｒ４−   ・・・（２）
（式中、Ｒ３ は水素原子又は炭素数１〜１０、好ましくは１〜４の直鎖状又は分岐状のアルキル基であり、Ｒ４は炭素数１〜１０、好ましくは１〜４の直鎖状又は分岐状のアルキレン基である）で表される基、及び一般式（３）：
−ＣＨ２ＣＨ（ＯＲ５）ＣＨ２−    ・・・（３）
（式中、Ｒ５は水素原子又は炭素数１〜１０のアシル基である）からなる群から選ばれる二価の有機基である。〕
【００３８】
上記Ｒｆ１ で示されるフルオロアルキル基としては、例えば、ＣＦ３（ＣＦ２）４−、ＣＦ３（ＣＦ２）５− 、ＣＦ３（ＣＦ２）６− 、ＣＦ３（ＣＦ２）７− 、ＣＦ３（ＣＦ２）８− 、ＣＦ３（ＣＦ２）９− 、（ＣＦ３）２ＣＦＣＦ２− 、（ＣＦ３）２ＣＦ（ＣＦ２）２− 、（ＣＦ３）２ＣＦ（ＣＦ２）３− 、（ＣＦ３）２ＣＦ（ＣＦ２）５− 、（ＣＦ３）２ＣＦ（ＣＦ２）６− 、（ＣＦ３）２ＣＦ（ＣＦ２）８− 、（ＣＦ３）２ＣＦ（ＣＦ２）１０− 、Ｈ（ＣＦ２）１０− 及び ＣＦ２Ｃｌ（ＣＦ２）１０− が挙げられる。
【００３９】
上記Ｘで示される二価の有機基のうちのアルキレン基及びＲ４で示されるアルキレン基としては、具体的にはメチレン基、エチレン基、トリメチレン基、プロピレン基、エチルエチレン基、テトラメチレン基、ヘキサメチレン基、２−メチルプロピレン基等が挙げられる。
【００４０】
前記Ｒ３ で示されるアルキル基は、具体的にはメチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基等が挙げられる。
【００４１】
前記一般式（３）中のＲ５は、具体的にはホルミル基、アセチル基、プロピオニル基、ブチリル基、バレリル基等が挙げられる。
【００４２】
上記の一般式（１）で表されるフルオロアルキル基を有する（メタ）アクリレートとしては、例えば、下記のような化合物を挙げることができる。
ＣＦ３（ＣＦ２）４ＣＨ２ＯＣＯＣ（ＣＨ３）＝ＣＨ２
ＣＦ３（ＣＦ２）７（ＣＨ２）２ＯＣＯＣ（ＣＨ３）＝ＣＨ２
ＣＦ３（ＣＦ２）７（ＣＨ２）２ＯＣＯＣＨ＝ＣＨ２
ＣＦ３（ＣＦ２）６ＣＨ２ＯＣＯＣ（ＣＨ３）＝ＣＨ２
ＣＦ３（ＣＦ２）６ＣＨ２ＯＣＯＣＨ＝ＣＨ２
（ＣＦ３）２ＣＦ（ＣＦ２）４（ＣＨ２）２ＯＣＯＣＨ＝ＣＨ２
ＣＦ３（ＣＦ２）７ＳＯ２Ｎ（Ｃ３Ｈ７）（ＣＨ２）２ＯＣＯＣＨ＝ＣＨ２
ＣＦ３（ＣＦ２）７（ＣＨ２）４ＯＣＯＣＨ＝ＣＨ２
ＣＦ３（ＣＦ２）７ＳＯ２Ｎ（ＣＨ３）（ＣＨ２）２ＯＣＯＣ（ＣＨ３）＝ＣＨ２
ＣＦ３（ＣＦ２）７ＳＯ２Ｎ（Ｃ２Ｈ５）（ＣＨ２）２ＯＣＯＣＨ＝ＣＨ２
ＣＦ３（ＣＦ２）７ＣＯＮＨ（ＣＨ２）２ＯＣＯＣＨ＝ＣＨ２
（ＣＦ３）２ＣＦ（ＣＦ２）６（ＣＨ２）３ＯＣＯＣＨ＝ＣＨ２
（ＣＦ３）２ＣＦ（ＣＦ２）６ＣＨ２ＣＨ（ＯＣＯＣＨ３）ＯＣＯＣ（ＣＨ３）＝ＣＨ２
（ＣＦ３）２ＣＦ（ＣＦ２）６ＣＨ２ＣＨ（ＯＨ）ＣＨ２ＯＣＯＣＨ＝ＣＨ２
ＣＦ３（ＣＦ２）７（ＣＨ２）２ＯＣＯＣ（ＣＨ３）＝ＣＨ２
ＣＦ３（ＣＦ２）７（ＣＨ２）２ＯＣＯＣＨ＝ＣＨ２
（ＣＦ３）２ＣＦ（ＣＨ２）８（ＣＨ２）２ＯＣＯＣ（ＣＨ３）＝ＣＨ２
（ＣＦ３）２ＣＦ（ＣＨ２）８（ＣＨ２）２ＯＣＯＣＨ＝ＣＨ２
ＣＦ３（ＣＦ２）９（ＣＨ２）２ＯＣＯＣＨ＝ＣＨ２
ＣＦ３（ＣＦ２）９（ＣＨ２）２ＯＣＯＣ（ＣＨ３）＝ＣＨ２
ＣＦ３（ＣＦ２）９ＣＯＮＨ（ＣＨ２）２ＯＣＯＣ（ＣＨ３）＝ＣＨ２
ＣＦ３ＣＦ（ＣＦ２Ｃｌ）（ＣＦ２）７ＣＯＮＨ（ＣＨ２）２ＯＣＯＣＨ＝ＣＨ２
（ＣＦ３）２ＣＦ（ＣＦ）８ＣＨ２ＣＨ（ＯＣＯＣＨ３）ＣＨ２ＯＣＯＣ（ＣＨ３）＝ＣＨ２
（ＣＦ３）２ＣＦ（ＣＦ）８ＣＨ２ＣＨ（ＯＣＯＣＨ３）ＣＨ２ＯＣＯＣＨ＝ＣＨ２
Ｈ（ＣＦ２）１０ＣＨ２ＯＣＯＣＨ＝ＣＨ２
ＣＦ２Ｃｌ（ＣＦ２）１０ＣＨ２ＯＣＯＣ（ＣＨ３）＝ＣＨ２
ＣＦ３（ＣＦ２）５（ＣＨ２）２Ｏ（ＣＨ２）２ＯＣＯＣＨ＝ＣＨ２
ＣＦ３ＣＦ（ＣＦ２Ｃｌ）（ＣＦ２）７ＣＯＮＨ（ＣＨ２）２ＯＣＯＣ（ＣＨ３）＝ＣＨ２
ＣＦ３ＣＦ２ＣＨ２ＣＨ（ＯＨ）ＣＨ２ＯＣＨ２ＣＨ２ＯＣＯＣＨ＝ＣＨ２
【００４３】
上記の一般式（１）で表されるフルオロアルキル基を有する（メタ）アクリレートと共重合可能な他の単量体としては、例えば、ラウリル（メタ）アクリレート、ステアリル（メタ）アクリレート、ベンジル（メタ）アクリレート、グリシジル（メタ）アクリレート、アジリジニル（メタ）アクリレート、ヒドロキシアルキル（メタ）アクリレート、３−クロロ−２−ヒドロキシプロピル（メタ）アクリレート、アルキレンジオール（メタ）アクリレート、等の（メタ）アクリル酸エステル、（メタ）アクリルアミド、Ｎ−メチルロール（メタ）アクリルアミド、ジアセトン（メタ）アクリルアミド、メチロール化ジアセトン（メタ）アクリルアミド等の（メタ）アクリルアミド、マレイン酸ジブチル等のマレイン酸アルキルエステル、フタル酸アルキルエステル、塩化ビニル、塩化ビニリデン、エチレン、酢酸ビニル、スチレン、α−メチルスチレン、β−メチルスチレン、アルキルビニルエーテル、ハロゲン化アルキルビニルエーテル、アルキルビニルケトン、シクロへキシルアクリレート、シクロヘキシルメタクリレート、無水マレイン酸、ブタジエン、イソプレン、クロロプレン等を挙げることができる。
【００４４】
上記含フッ素（メタ）アクリレート重合体において、フルオロアルキル基を有する（メタ）アクリレートと、これらと共重合可能な他の単量体の量比は、共重合に用いる全単量体の中で、フルオロアルキル基を有する（メタ）アクリレートの合計が４０質量％以上であることが好ましく、５０〜８０質量％であることがより好ましい。フルオロアルキル基を有する（メタ）アクリレートと、これらと共重合可能な他の単量体とは、通常、乳化重合により、共重合体である含フッ素（メタ）アクリレート重合体が得られる。
【００４５】
上記含フッ素（メタ）アクリレート重合体として好適な共重合体は、常法に従った乳化重合、すなわち、上記フルオロアルキル基を有する（メタ）アクリレートと、これらと共重合可能な他の単量体とを、界面活性剤を用いて水性媒体中に乳化させ（好ましくは、撹拌しつつ超音波を伝達することにより単量体混合物を乳化分散させ）、重合開始剤を添加して撹拌しながら重合させる方法により得ることができる。上記界面活性剤としては、陰イオン性、陽イオン性又は非イオン性界面活性剤として公知のものを特に制限なく使用することができ、特に陽イオン性界面活性剤と非イオン性界面活性剤との併用が好ましい。上記重合開始剤としては、公知の重合開始剤を使用することができ、例えばジイソプロピルパーオキシジカーボネート等の過酸化物；アゾビスイソブチルアミジン二塩酸塩等のアゾ系化合物；並びに（ＮＨ４）２Ｓ２Ｏ８、Ｋ２Ｓ２Ｏ８等の過硫酸系化合物が挙げられる。重合時の反応温度は、通常、１０〜１５０℃でよく、好ましくは４０〜１００℃である。反応時間は、製造規模、界面活性剤及び重合開始剤の種類に応じて適宜決めればよい。
【００４６】
乳化重合する際の媒体に特に制限はないが、水に水溶性有機溶媒を添加した水性溶媒を用いることが好ましい。水に水溶性有機溶媒を添加した水性溶媒を用いると、単量体や共重合体が凝集しにくく、安定した乳化物を得ることができる。
【００４７】
上記含フッ素重合体として好適なフッ化アルキル基含有アルコキシシラン重合体は、例えば、下記一般式（４）で示されるフッ化アルキル基含有アルコキシシラン化合物を、過剰の水中、又は含フッ素系溶媒中で加水分解・縮合反応することにより得られる。
【００４８】
【化１】
0006641714.tif 000002
【００４９】
［式中、Ｒｆ２は、
【００５０】
【化２】
0006641714.tif 000003
【００５１】
（ｐは１〜２０の整数、ｍは１以上、好ましくは１〜２０、特に１〜１０の整数）で表されるエーテル結合を１個以上含んでいても良いポリフルオロアルキル基を示し、Ｘ１は−ＣＨ２−、−ＣＨ２Ｏ−、−ＮＲ８−、−ＣＯＯ−、−ＣＯＮＲ８−、−Ｓ−、−ＳＯ３−又はＳＯ２ＮＲ８−（Ｒ８は水素原子又は炭素数１〜８のアルキル基）の１種又は２種以上の結合基を示し、Ｒ６は炭素数１〜４のアルキル基、Ｒ７ は炭素数１〜４のアルキル基を示す。ａは０〜３の整数、ｂは１〜３の整数、ｃは０又は１である。］
【００５２】
上記一般式（４）のＲｆ２ において、ＣｐＦ２ｐ+１としては、ＣＦ３−、Ｃ２Ｆ５−、Ｃ３Ｆ７−、Ｃ４Ｆ９−、Ｃ６Ｆ１３−、Ｃ８Ｆ１７−、Ｃ１０Ｆ２１−、Ｃ１２Ｆ２５−、Ｃ１４Ｆ２９−、Ｃ１６Ｆ３３−、Ｃ１８Ｆ３７−、Ｃ２０Ｆ４１−等が挙げられる。
【００５３】
上記一般式（４）で示されるフッ化アルキル基含有アルコキシシラン化合物としては、下記のものを例示することができる。
Ｒｆ２（ＣＨ２）２Ｓｉ（ＯＣＨ３）３、
Ｒｆ２（ＣＨ２）２ＳｉＣＨ３（ＯＣＨ３）２、
Ｒｆ２（ＣＨ２）２Ｓｉ（ＣＨ３）２（ＯＣＨ３）、
Ｒｆ２（ＣＨ２）２Ｓｉ（ＯＣＨ２ＣＨ３）３、
Ｒｆ２（ＣＨ２）２ＳｉＣＨ３（ＯＣＨ２ＣＨ３）２、
Ｒｆ２（ＣＨ２）２Ｓｉ（ＣＨ３）２（ＯＣＨ２ＣＨ３）、
Ｒｆ２（ＣＨ２）３Ｓｉ（ＯＣＨ３）３、
Ｒｆ２（ＣＨ２）３ＳｉＣＨ３（ＯＣＨ３）２、
Ｒｆ２（ＣＨ２）３Ｓｉ（ＣＨ３）２（ＯＣＨ３）、
Ｒｆ２（ＣＨ２）３Ｓｉ（ＯＣＨ２ＣＨ３）３、
Ｒｆ２（ＣＨ２）３ＳｉＣＨ３（ＯＣＨ２ＣＨ３）２、
Ｒｆ２（ＣＨ２）３Ｓｉ（ＣＨ３）２（ＯＣＨ２ＣＨ３）、
Ｒｆ２ＮＨ（ＣＨ２）２Ｓｉ（ＯＣＨ３）３、
Ｒｆ２ＮＨ（ＣＨ２）２ＳｉＣＨ３（ＯＣＨ３）２、
Ｒｆ２ＮＨ（ＣＨ２）２Ｓｉ（ＣＨ３）２（ＯＣＨ３）、
Ｒｆ２ＮＨ（ＣＨ２）２Ｓｉ（ＯＣＨ２ＣＨ３）３、
Ｒｆ２ＮＨ（ＣＨ２）２ＳｉＣＨ３（ＯＣＨ２ＣＨ３）２、
Ｒｆ２ＮＨ（ＣＨ２）２Ｓｉ（ＣＨ３）２（ＯＣＨ２ＣＨ３）、
Ｒｆ２ＮＨ（ＣＨ２）２ＮＨ（ＣＨ２）２Ｓｉ（ＯＣＨ３）３、
Ｒｆ２ＮＨ（ＣＨ２）２ＮＨ（ＣＨ２）２ＳｉＣＨ３（ＯＣＨ３）２、
Ｒｆ２ＮＨ（ＣＨ２）２ＮＨ（ＣＨ２）２Ｓｉ（ＣＨ３）２（ＯＣＨ３）、
Ｒｆ２ＮＨ（ＣＨ２）２ＮＨ（ＣＨ２）２Ｓｉ（ＯＣＨ２ＣＨ３）３、
Ｒｆ２ＮＨ（ＣＨ２）２ＮＨ（ＣＨ２）２ＳｉＣＨ３（ＯＣＨ２ＣＨ３）２、
Ｒｆ２ＮＨ（ＣＨ２）２ＮＨ（ＣＨ２）２Ｓｉ（ＣＨ３）２（ＯＣＨ２ＣＨ３）、
Ｒｆ２ＣＯＮＨ（ＣＨ２）２Ｓｉ（ＯＣＨ３）３、
Ｒｆ２ＣＯＮＨ（ＣＨ２）２ＳｉＣＨ３（ＯＣＨ３）２、
Ｒｆ２ＣＯＮＨ（ＣＨ２）２Ｓｉ（ＣＨ３）２（ＯＣＨ３）、
Ｒｆ２ＣＯＮＨ（ＣＨ２）２Ｓｉ（ＯＣＨ２ＣＨ３）３、
Ｒｆ２ＣＯＮＨ（ＣＨ２）２ＳｉＣＨ３（ＯＣＨ２ＣＨ３）２、
Ｒｆ２ＣＯＮＨ（ＣＨ２）２Ｓｉ（ＣＨ３）２（ＯＣＨ２ＣＨ３）、
Ｒｆ２ＳＯ２ＮＨ（ＣＨ２）２Ｓｉ（ＯＣＨ３）３、
Ｒｆ２ＳＯ２ＮＨ（ＣＨ２）２ＳｉＣＨ３（ＯＣＨ３）２、
Ｒｆ２ＳＯ２ＮＨ（ＣＨ２）２Ｓｉ（ＣＨ３）２（ＯＣＨ３）、
Ｒｆ２ＳＯ２ＮＨ（ＣＨ２）２Ｓｉ（ＯＣＨ２ＣＨ３）３、
Ｒｆ２ＳＯ２ＮＨ（ＣＨ２）２ＳｉＣＨ３（ＯＣＨ２ＣＨ３）２、
Ｒｆ２ＳＯ２ＮＨ（ＣＨ２）２Ｓｉ（ＣＨ３）２（ＯＣＨ２ＣＨ３）
【００５４】
好ましいものとして下記のものが挙げられる。
ＣＦ３（ＣＨ２）２Ｓｉ（ＯＣＨ３）３、
ＣＦ３（ＣＨ２）２ＳｉＣＨ３（ＯＣＨ３）２、
ＣＦ３（ＣＨ２）２Ｓｉ（ＣＨ３）２（ＯＣＨ３）、
ＣＦ３（ＣＨ２）２Ｓｉ（ＯＣＨ２ＣＨ３）３、
ＣＦ３（ＣＨ２）２ＳｉＣＨ３（ＯＣＨ２ＣＨ３）２、
ＣＦ３（ＣＨ２）２Ｓｉ（ＣＨ３）２（ＯＣＨ２ＣＨ３）、
Ｃ８Ｆ１７（ＣＨ２）２Ｓｉ（ＯＣＨ３）３、
Ｃ８Ｆ１７（ＣＨ２）２ＳｉＣＨ３（ＯＣＨ３）２、
Ｃ８Ｆ１７（ＣＨ２）２Ｓｉ（ＣＨ３）２（ＯＣＨ３）、
Ｃ８Ｆ１７（ＣＨ２）２Ｓｉ（ＯＣＨ２ＣＨ３）３、
Ｃ８Ｆ１７（ＣＨ２）２ＳｉＣＨ３（ＯＣＨ２ＣＨ３）２、
Ｃ８Ｆ１７（ＣＨ２）２Ｓｉ（ＣＨ３）２（ＯＣＨ２ＣＨ３）、
Ｃ３Ｆ７（ＣＦ（ＣＦ３）ＣＦ２Ｏ）３ＣＦ（ＣＦ３）ＣＨ２Ｏ（ＣＨ２）３Ｓｉ（ＯＣＨ３）３
【００５５】
これらのアルコキシシラン化合物は１種を単独で又は２種以上の混合物として使用することができる。
【００５６】
上記のフッ化アルキル基含有アルコキシシラン重合体は、上記一般式（４）で示されるフッ化アルキル基含有アルコキシシラン化合物と下記一般式（５）で示されるシラン化合物との混合物を、過剰の水中、又は含フッ素系溶媒中で加水分解・縮合反応することにより得られるものであっても良い。
Ｒ９ｄＳｉ（ＯＲ１０）４−ｄ      ・・・（５）
（式中、Ｒ９ は炭素数１〜１０のアルキル基、アリール基又はアルケニル基、又はエポキシ基、（メタ）アクリロイルオキシ基、メルカプト基、アミノ基もしくはシアノ基置換アルキル基、アリール基又はアルケニル基を示す。Ｒ１０は炭素数１〜１０のアルキル基、アルケニル基、アリール基、アルコキシアルキル基又はアシル基を示す。ｄは０〜３の整数、好ましくは０〜２の整数である。）
【００５７】
ここで、Ｒ９ は、具体的には、メチル基、エチル基、プロピル基、イソプロピル基、ブチル基、ヘキシル基、デシル基、シクロヘキシル基等のアルキル基、フェニル基、フェネチル基等のアリール基、ビニル基、アリル基、９−デセニル基、ｐ−ビニルベンジル基等のアルケニル基、３−グリシドキシプロピル基、β−（３，４−エポキシシクロヘキシル）エチル基、９，１０−エポキシデシル基等のエポキシ基含有有機基、γ−メタクリロイルオキシプロピル基、γ−アクリロイルオキシプロピル基等の（メタ）アクリロイルオキシ基含有有機基、γ−メルカプトプロピル基、ｐ−メルカプトメチルフェニルエチル基等のメルカプト基含有有機基、γ−アミノプロピル基、（β−アミノエチル）−γ−アミノプロピル基等のアミノ基含有有機基、β−シアノエチル基等のシアノ基含有有機基等を例示することができる。
【００５８】
また、Ｒ１０ は、具体的には、メチル基、エチル基、プロピル基、イソプロピル基、ブチル基、ヘキシル基、フェニル基、イソプロペニル基、メトキシエチル基、アセチル基等が例示される。
【００５９】
上記一般式（５）で示されるシラン化合物の具体例としては、メチルトリメトキシシラン、メチルトリエトキシシラン、メチルトリス（２−メトキシエトキシ）シラン、メチルトリアセトキシシラン、メチルトリプロポキシシラン、メチルトリイソプロペノキシシラン、メチルトリブトキシシラン、エチルトリメトキシシラン、エチルトリエトキシシラン、ビニルトリメトキシシラン、ビニルトリエトキシシラン、ビニルトリアセトキシシラン、ビニルトリス（２−メトキシエトキシ）シラン、ビニルトリイソプロペノキシシラン、フェニルトリメトキシシラン、フェニルトリエトキシシラン、フェニルトリアセトキシシラン、γ−グリシドキシプロピルトリメトキシシラン、γ−グリシドキシプロピルメチルジメトキシシラン、γ−グリシドキシプロピルトリエトキシシラン、γ−グリシドキシプロピルメチルジエトキシシラン、β−（３，４−エポキシシクロヘキシル）エチルトリメトキシシラン、β−（３，４−エポキシシクロヘキシル）エチルメチルジメトキシシラン、β−（３，４−エポキシシクロヘキシル）エチルトリエトキシシラン、β−（３，４−エポキシシクロヘキシル）エチルメチルジエトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、Ｎ−（β−アミノエチル）−γ−アミノプロピルトリメトキシシラン、β−シアノエチルトリメトキシシラン、γ−メタクリロイルオキシプロピルトリメトキシシラン、γ−メタクリロイルオキシプロピルトリエトキシシラン、γ−アクリロイルオキシプロピルトリメトキシシラン、γ−アクリロイルオキシプロピルトリエトキシシラン等のトリアルコキシ又はトリアシルオキシシラン類；ジメチルジメトキシシラン、ジメチルジエトキシシラン、ジメチルジ（２−メトキシエトキシ）シラン、ジメチルジアセトキシシラン、ジメチルジプロポキシシラン、ジメチルジイソプロペノキシシラン、ジメチルジブトキシシラン、ビニルメチルジメトキシシラン、ビニルメチルジエトキシシラン、ビニルメチルジアセトキシシラン、ビニルメチルジ（２−メトキシエトキシ）シラン、ビニルメチルジイソプロペノキシシラン、フェニルメチルジメトキシシラン、フェニルメチルジエトキシシラン、フェニルメチルジアセトキシシラン、スチリルトリメトキシシラン、スチリルメチルジメトキシシラン、γ−グリシドキシプロピルメチルジメトキシシラン、γ−グリシドキシプロピルメチルジエトキシシラン、γ−グリシドキシプロピルメチルジプロポキシシラン、γ−メタクリルオキシプロピルメチルジメトキシシラン、γ−アクリルオキシプロピルメチルジメトキシシラン、γ−アミノプロピルメチルジメトキシシラン、γ−アミノプロピルメチルジエトキシシラン、γ−メルカプトプロピルメチルジメトキシシラン、γ−メルカプトプロピルメチルジエトキシシラン、Ｎ−（β−アミノエチル）−γ−アミノプロピルメチルジメトキシシラン、β−シアノエチルメチルジメトキシシラン等のジアルコキシシラン又はジアシルオキシシラン類；メチルシリケート、エチルシリケート、ｎ−プロピルシリケート、ｎ−ブチルシリケート、ｓｅｃ−ブチルシリケー���及びｔ−ブチルシリケート等のテトラアルコキシシラン類等を挙げることができる。
【００６０】
上記のフッ化アルキル基含有アルコキシシラン重合体は、フッ化アルキル基含有アルコキシシラン−（メタ）アクリロイル基含有シラン共重合体であることが好ましい。すなわち、上記一般式（５）で示されるシラン化合物として（メタ）アクリロイル基含有シラン化合物が好ましく、γ−メタクリロイルオキシプロピルトリメトキシシラン、γ−メタクリロイルオキシプロピルトリエトキシシラン、γ−アクリロイルオキシプロピルトリメトキシシラン、γ−アクリロイルオキシプロピルトリエトキシシラン、γ−アクリルオキシプロピルメチルジメトキシシラン、γ−メタクリロイルオキシプロピルメチルジメトキシシラン、γ−アクリロイルオキシプロピルメチルジエトキシシラン、γ−メタクリロイルオキシプロピルメチルジエトキシシラン等が挙げられる。なお、これらのシラン化合物を部分加水分解したものを使用してもよい。
【００６１】
更にこれらのシラン化合物或いは部分加水分解物は１種を単独で又は２種以上の混合物として使用することができる。
【００６２】
上記含フッ素重合体として好適なフッ化アルキル基含有アルコキシシラン重合体を、上記一般式（４）で示されるフッ化アルキル基含有アルコキシシラン化合物［以下、成分（Ｍ）と略称することがある。］と上記一般式（５）で示されるシラン化合物［以下、成分（Ｎ）と略称することがある。］との混合物により得る場合の配合比率は、成分（Ｍ）１００質量部に対し、成分（Ｎ）０〜１，０００質量部であることが好ましい。より好ましくは、成分（Ｎ）が０〜３００質量部である。なお、成分（Ｎ）を配合する場合、その効果を有効に発揮させるためには、５質量部以上配合することが好ましい。
【００６３】
上記のフッ化アルキル基含有アルコキシシラン化合物単独、又はフッ化アルキル基含有アルコキシシラン化合物とシラン化合物との混合物を、過剰の水中、又は含フッ素系溶媒中で加水分解・縮合反応する場合の条件（溶媒、触媒、温度、時間等）の詳細は、例えば、特開２００２−５３８０５、特開２００７−９２１６に記載されている。
【００６４】
表面保護層は、耐摩耗性フィラーとして、無機粒子を含有していてもよい。無機粒子を含有することで、表面保護層の耐傷性が、より向上する。
【００６５】
無機粒子としては特に限定されないが、例えば、シリカ、アルミナ、酸化クロム、酸化鉄、ダイヤモンド、炭酸カルシウム、水酸化アルミニウム、硫酸バリウム、タルク等が挙げられる。
【００６６】
表面保護層中の無機粒子の含有量は、電離放射線硬化型樹脂１００質量部に対して１〜４０質量部が好ましく、３〜３０質量部がより好ましい。また、無機粒子の平均粒子径は、２〜２０μｍが好ましく、３〜１４μｍがより好ましい。無機粒子の平均粒子径を上述の範囲とすることで、表面保護層の耐傷性が、より向上する。なお、本明細書において、平均粒子径は、レーザー回折・散乱法の方法により測定される値である。
【００６７】
表面保護層は、艶消し剤を含んでいてもよい。表面保護層が艶消し剤を含むことで、表面保護層にマット感が付与され、本発明の積層体が優れた意匠性を示すことができる。
【００６８】
表面保護層に添加する艶消し剤としては、本発明の積層体の撥油性を損ねないものであれば特に限定されず、公知又は市販のものを使用することができる。例えば、未処理シリカ、シリコーン樹脂等の無機粒子；架橋アルキル、架橋スチレン、インゾグアナミン樹脂、尿素−ホルムアルデヒド樹脂、フェノール樹脂、ポリエチレン、ナイロン等の有機物粒子等が挙げられる。
【００６９】
上記表面保護層に添加する艶消し剤の添加量は、表面保護層を形成する樹脂の樹脂固形分１００質量部に対して１０〜５０質量部が好ましく、２０〜４０質量部がより好ましい。
【００７０】
艶消し剤の平均粒子径は２〜２０μｍが好ましく、３〜１４μｍがより好ましい。艶消し剤の平均粒子径をかかる範囲とすることにより、表面保護層の表面が低艶感を示すことができる。
【００７１】
本発明の積層体の表面保護層は、上記電離放射線硬化型樹脂を含有する電離放射線硬化型樹脂組成物により形成される。当該電離放射線硬化型樹脂組成物は、溶剤を含んでいてもよい。
【００７２】
上記溶媒としては特に限定されないが、トルエン、キシレン、酢酸エチル、メチルエチルケトン、エチレングリコールモノメチルエーテルなどの非水溶性有機溶媒や、メタノール、エタノール、イソプロピルアルコール、ジメチルホルムアミド（ＤＭＦ）、アセトンなどの水溶性有機溶媒、水、またはこれらの混合溶媒等が好ましく挙げられる。これらの中でも、フッ素系重合体の添加量が少なくても表面保護層の表面のフッ素元素含有比率を高くすることができる点で、エタノール又はＤＭＦを含む溶媒を用いることが好ましい。
【００７３】
上記電離放射線硬化型樹脂組成物中の上記溶媒の含有量は、電離放射線硬化型樹脂を１００質量部として５０〜７０質量部が好ましい。
【００７４】
表面保護層を形成する電離放射線硬化型樹脂組成物には、必要に応じて、染料、顔料等の着色剤、増量剤等の充填剤、消泡剤、レベリング剤、チクソトロピー性付与剤等の各種添加剤を加えることができる。
【００７５】
表面保護層の厚みは限定的ではないが、０．１〜１５μｍ程度が好ましく、３〜１０μｍ程度がより好ましい。
【００７６】
（積層体の層構成）
本発明の積層体は、上述のように表面のフッ素元素含有比率が３０％以上であり、且つ、表面の炭素元素含有比率が２８〜４８％である表面保護層を最表面に備えていれば、その具体的構成（層構成）については限定されない。例えば、基材上に、少なくとも絵柄模様層、プライマー層及び前記表面保護層がこの順に積層されている積層体が挙げられる。図１に本発明の積層体の層構成の上記一例を示す。図１において、本発明の積層体１は、基材２上に、絵柄模様層３、プライマー層７がこの順に積層されておりプライマー層７上に表面保護層５が形成されている。更に、本発明の積層体は、図２のように、基材２と絵柄模様層３との間に、更に着色隠蔽層６が形成されていてもよく、絵柄模様層３とプライマー層７との間に、接着剤層９及び透明性樹脂層４が形成されていてもよく、更に、基材２の裏面に、裏面プライマー層８が形成されている層構成であってもよい。
【００７７】
以下、かかる層構成のシートを代表例として、各層について具体的に説明する。
【００７８】
基材
基材としては限定されず、繊維質シート、プラスチック基材、金属基材、木質系基材等を用いることができる。
【００７９】
繊維質シートとしては、薄紙、紙間強化紙、含浸紙、チタン紙、コート紙、段ボール紙、リンター紙、クラフト紙、上質紙等の公知の繊維質シートなどが利用できる。
【００８０】
具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；繊維混抄紙（パルプと合成繊維とを混合して抄紙したもの）などが挙げられる。なお、本発明に使用される繊維質シートには、分類上、不織布に該当しているものも包含される。
【００８１】
プラスチック基材としては、ポリエチレン、ポリプロピレン等のポリオレフィン系樹脂シート；ポリエチレンテレフタレート、ポリブチレンテレフタレート等のポリエステル系樹脂シート；アクリロニトリルブタジエンスチレン；ポリ塩化ビニル等の各種のプラスチックシート、フィルム等が使用できる。これらの中でも、ポリオレフィン系樹脂シートが好ましい。また、プラスチック基材は、着色してある事が望ましい。金属基材としては、鋼板、アルミニウム、ステンレス等の上に、着色剤のアンダーコートを行ったものを基材として製品化する事ができる。木質系基材としては、合板、パーティクルボード、中密度ファイバーボード等が挙げられる。
【００８２】
基材の厚みは限定的ではないが、樹脂の浸透性や電離放射線硬化性の観点から、３０〜２００μｍ程度が好ましく、５０〜１５０μｍ程度がより好ましい。
【００８３】
絵柄模様層
本発明の積層体は、基材又は後述する着色隠蔽層の上には、必要に応じて絵柄模様層を形成してもよい。
【００８４】
絵柄模様層は、積層体に意匠性を付与する。絵柄模様としては、例えば木目模様、石目模様、砂目模様、タイル貼模様、煉瓦積模様、布目模様、皮絞模様、幾何学図形、文字、記号、抽象模様、草花模様等が挙げられ、目的に応じて選択できる。
【００８５】
絵柄模様層は、例えば、絵柄模様を印刷することで形成できる。印刷手法としては、グラビア印刷、フレキソ印刷、シルクスクリーン印刷、オフセット印刷等が挙げられる。印刷インキとしては、着色剤、結着材樹脂、溶剤を含む印刷インキが使用できる。これらのインキは公知又は市販のものを使用してもよい。
【００８６】
着色剤としては特に限定されず、公知の無機顔料又は有機顔料を用いることができる。無機顔料としては、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。また、有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。顔料の含有量は、樹脂成分１００質量部に対して１０〜５０質量部程度が好ましく、１５〜３０質量部程度がより好ましい。
【００８７】
結着材樹脂は、基材の種類に応じて設定できる。例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００８８】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。これらの溶剤（又は分散媒）は、単独又は混合物の状態で使用できる。
【００８９】
絵柄模様層の厚みは、絵柄模様の種類より異なるが、一般には０．１〜１０μｍ程度とすることが好ましい。
【００９０】
透明性樹脂層
本発明の積層体は、絵柄模様層上に艶調整等を目的として、透明性樹脂層を形成してもよい。透明性樹脂層は、透明性のものであれば特に限定されず、無色透明、着色透明、半透明等のいずれも含む。前記透明性樹脂層を構成する樹脂としては、例えば、フェノール樹脂、尿素樹脂、ジアリルフタレート、メラミン樹脂、グアナミン樹脂、不飽和ポリエステル樹脂、ポリウレタン樹脂、エポキシ樹脂、アミノアルキッド樹脂、メラミン−尿素共縮合体、珪素樹脂、ポリシロキサン、ポリエチレンテレフタレート、ポリブチレンテレフタレート、ポリアミド、ポリエチレン、ポリプロピレン、エチレン・酢酸ビニル共重合体、エチレン・アクリル酸共重合体、エチレン・アクリル酸エステル共重合体、アイオノマー、ポリメチルペンテン、アクリル酸エステル、メタアクリル酸エステル、ポリカーボネート、セルローストリアセテート等を挙げることができる。また、上述の電離放射線硬化型樹脂を用いてもよい。これら樹脂は単独で又は２種以上を組み合わせて用いることができる。
【００９１】
透明性樹脂層には、艶調整の為に、シリカ、アルミナ、カオリン等の微粒子、ウレタンビーズ、アクリルビーズ等のビーズを添加してもよい。
【００９２】
なお、透明性樹脂層は、透明性を有する限り着色されていても良いが、特に着色剤を配合しない方が望ましい。
【００９３】
透明性樹脂層の厚みは、通常は２０〜２００μｍ程度であるが、積層体の用途等に応じて上記範囲を超えてもよい。
【００９４】
着色隠蔽層
基材上には、必要に応じて着色隠蔽層を形成してもよい。着色隠蔽層は、基材上に全面ベタ印刷層として形成される。着色隠蔽層は、例えば、顔料及び結着材樹脂を含む層とすることができる。この着色隠蔽層は、例えば、着色材、結着材樹脂、溶剤を含む印刷インキを使用し、グラビア印刷、フレキソ印刷、シルクスクリーン印刷、オフセット印刷等の既知の印刷法により形成できる。これらのインキは公知又は市販のものを使用してもよい。
【００９５】
着色材、結着剤樹脂及び溶剤は、上述の絵柄模様層に用いられるものを用いることができる。
【００９６】
着色隠蔽層の厚みは、１〜４μｍ程度が好ましい。
【００９７】
接着剤層
絵柄模様層と透明性樹脂層との間には、接着剤層を形成してもよい。接着剤層で使用する接着剤は、絵柄模様層又は透明性樹脂層を構成する成分等に応じて適宜選択することができる。例えば、ポリウレタン系樹脂、ポリアクリル系樹脂、ポリカーボネート系樹脂、エポキシ系樹脂等を含む各種接着剤を使用できる。また、反応硬化タイプのほか、ホットメルトタイプ、電離放射線硬化タイプ、紫外線硬化タイプ等の接着剤でもよい。
【００９８】
接着剤層は、絵柄模様層が視認できるように、透明又は半透明であることが好ましい。
【００９９】
なお、本発明では、必要に応じ、コロナ放電処理、プラズマ処理、脱脂処理、表面粗面化処理等の公知の易接着処理を接着面に施すこともできる。
【０１００】
接着剤層の厚みは、使用する接着剤の種類等によって異なるが、一般的には０．１〜３０μｍ程度とすればよい。
【０１０１】
プライマー層
基材、着色隠蔽層、絵柄模様層又は透明性樹脂層の上には、必要に応じてプライマー層を形成してもよい。
【０１０２】
プライマー層に含有される樹脂としては、例えば、アクリル、塩化ビニル−酢酸ビニル共重合体、ポリエステル、ポリウレタン、塩素化ポリプロピレン、塩素化ポリエチレン等を使用することができるが、特にアクリル、塩素化ポリプロピレン等が望ましい。
【０１０３】
アクリルとしては、例えば、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステルを含む単独又は共重合体からなるアクリル樹脂が挙げられる。
【０１０４】
ポリウレタンとはポリオール（多価アルコール）を主剤とし、イソシアネートを架橋剤（硬化剤）とする組成物である。
【０１０５】
ポリオールとしては、分子中に２個以上の水酸基を有するもので、例えば、ポリエチレングリコール、ポリプロピレングリコール、アクリルポリオール、ポリエステルポリオール、ポリエーテルポリオール等が用いられる。
【０１０６】
また、イソシアネートとしては、分子中に２個以上のイソシアネート基を有する多価イソシアネートが用いられる。例えば、２−４トリレンジイソシアネート、キシレンジイソシアネート、４−４ジフェニルメタンジイソシアネート等の芳香族イソシアネート、或いはヘキサメチレンジイソシアネート、イソホロンジイソシアネート、水素添加トリレンジイソシアネート、水素添加ジフェニルメタンジイソシアネート等の脂肪族（又は脂環族）イソシアネートが用いられる。
【０１０７】
プライマー層の厚さは限定的ではないが、０．１〜１０μｍ程度が好ましく、０．１〜５μｍ程度がより好ましい。
【０１０８】
裏面プライマー層
基材の裏面には、必要に応じて、裏面プライマー層を設けてもよい。裏面プライマー層は、本発明の積層体と被着材とを積層して化粧板を作製する際に効果的である。
【０１０９】
裏面プライマー層は、公知のプライマー剤を基材に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定できる。
【０１１０】
プライマー剤の塗布量は特に限定されないが、通常０．１〜１００ｇ／ｍ２程度、好ましくは０．１〜５０ｇ／ｍ２程度である。また、裏面プライマー層の厚みは特に限定されないが、通常０．０１〜１０μｍ程度、好ましくは０．１〜１μｍ程度である。
【０１１１】
２．化粧板
上記本発明の積層体は、化粧シートとして用いることができる。上記化粧シートとしての積層体を被着材上に貼着することにより、化粧板とすることができる。被着材は、限定的でなく、公知の化粧板に用いられるものと同様のものを用いることができる。上記被着材としては、例えば、木質材、金属、セラミックス、プラスチックス、ガラス等が挙げられる。特に、上記積層体は、木質材に好適に使用することができる。木質材としては、具体的には、杉、檜、欅、松、ラワン、チーク、メラピー等の各種素材から作られた突板、木材単板、木材合板、パーティクルボード、中密度繊維板（ＭＤＦ）、チップボード、又はチップボードが積層された複合基材等が挙げられる。上記木質材としては、木材合板、パーティクルボード、中密度繊維板（ＭＤＦ）を用いることが好ましい。
【０１１２】
積層体を被着材上に貼着する方法は限定的でなく、例えば接着剤により積層体を被着材に貼着する方法等を採用することができる。接着剤は、被着材の種類等に応じて公知の接着剤から適宜選択すればよい。例えば、ポリ酢酸ビニル、ポリ塩化ビニル、塩化ビニル・酢酸ビニル共重合体、エチレン・アクリル酸共重合体、アイオノマー等のほか、ブタジエン・アクリルニトリルゴム、ネオプレンゴム、天然ゴム等が挙げられる。これら接着剤は、単独で又は２種以上を組み合わせて用いる。
【０１１３】
このようにして製造された化粧板は、例えば、壁、天井、床等の建築物の内装材；バルコニー、ベランダ等の外装材；窓枠、扉、手すり等の建具の表面化粧板や家具；又は弱電、ＯＡ機器等のキャビネットの表面化粧板等に用いることができる。
【０１１４】
３．積層体の製造方法
積層体の製造方法としては、例えば、基材、絵柄模様層、透明性樹脂層等の表面保護層の直下の層の上に表面保護層を積層する製造方法が挙げられる。表面保護層を積層する方法としては特に限定されないが、例えば、上述の溶媒を含む電離放射線硬化型樹脂組成物をグラビアコート法、ロールコート法等の塗布法で基材上に塗布し、乾燥させて溶媒を除去し、電離放射線を照射して硬化させる方法が挙げられる。この際、溶媒としてエタノール又はＤＭＦを用いることにより、表面保護層の表面のフッ素元素含有比率を特に高くすることができ、本発明の積層体に優れた撥油性を付与することができる。
【０１１５】
本発明の化粧シートが着色隠蔽層、絵柄模様層、接着剤層、プライマー層及び透明性樹脂層を有する場合には、これらの層を形成するための樹脂組成物を、グラビア印刷、フレキソ印刷、シルクスクリーン印刷、オフセット印刷等の既知の印刷法により塗布したり、押出成形により形成した後、その上に表面保護層を形成すればよい。
【実施例】
【０１１６】
以下に実施例及び比較例を示して本発明を具体的に説明する。但し、本発明は実施例に限定されない。
【０１１７】
合成例１（含フッ素重合体の合成）
撹拌機、コンデンサー及び温度計を備えた０．５リットルフラスコに、Ｃ８Ｆ１７（ＣＨ２）２Ｓｉ（ＯＣＨ３）３で示されるヘプタデカフロロオクチルエチルトリメトキシシラン５０ｇ（０．０８８モル）、γ−アクリルオキシプロピルトリメトキシシラン４１．２ｇ（０．１７６モル）、ｍ−キシレンヘキサフロライド（ＭＸＨＦ）３０ｇ及びペルフルオロ−２−ブチルテトラヒドロフラン（ＰＢＴＦ）７０ｇを仕込んで攪拌を行い、撹拌中に、０．２５規定の酢酸水溶液７．１ｇを仕込んだ滴下ロートにより、当該酢酸水溶液を５分間で滴下した。３時間室温下にて反応させ、続けて８０℃で２時間反応させた。反応後、反応液は２層に分離していた。これを分液し、上層をボウ硝により乾燥させた。得られた液を濾過し、減圧下でＭＸＨＦ及びＰＢＴＦを揮発させ、透明液状樹脂である含フッ素重合体を６７ｇ調製した。調製された含フッ素重合体のＧＰＣにより測定した分子量は約２，２００であり、また、屈折率は１．３７３３であった。
【０１１８】
実施例１
基材として、厚さ８０μｍの着色ポリエチレン基材を用意し、この表面及び裏面にコロナ放電処理を施した。基材の表面にウレタン樹脂及びアクリルポリオール樹脂をバインダーとし、酸化チタン、酸化鉄、及びカーボンブラックを主成分とする着色剤を含有するインキを用いて、グラビア印刷にて着色隠蔽層（厚さ２μｍ）を形成した。着色隠蔽層上に、着色隠蔽層と同様のインキを用いて、グラビア印刷にて絵柄模様層（厚さ２μｍ）を形成した。一方、基材の裏面には、ウレタン系樹脂をバインダーとした裏面プライマー層（厚さ２μｍ）をグラビア印刷により形成した。
【０１１９】
次いで、絵柄模様層の上に２液硬化型ウレタン樹脂からなる塗液を塗工して接着剤層（乾燥状態での厚さ１５μｍ）を形成した。
【０１２０】
次いで、透明樹脂層を形成するための樹脂組成物をＴダイで溶融して透明性樹脂層（厚さ６０μｍ）を形成し、接着剤層上にドライラミネート法により積層した。透明性樹脂層の上に、主剤としてウレタンアクリル共重合体１００質量部にイソシアネート系硬化剤(ヘキサメチレンジイソシアネート)を５質量部添加したプライマー層形成用２液硬化型樹脂組成物を、１．５ｇ／ｍ２の塗布量で塗布した。
【０１２１】
次いで、樹脂成分として、６官能ウレタンアクリレート３５質量部及び２官能ウレタンオリゴマー６５質量部からなる電離放射線硬化型樹脂１００質量部に対して、艶消し剤としてシリカ（未処理シリカ、平均粒子径５μｍ）を１０質量部、耐摩耗性フィラーとして、平均粒子径４μｍのシリカ粒子を５質量部、希釈溶媒としてジメチルホルムアミド（ＤＭＦ）を６０質量部添加した。更に、フッ素系添加剤として合成例１で調製した含フッ素重合体を電離放射線硬化型樹脂組成物１００質量％に対して１質量％となるように添加して、表面保護層を形成するための電離放射線硬化型樹脂組成物を調製した。このようにして調製した電離放射線硬化型樹脂組成物を、グラビアダイレクトコータ法により塗工して乾燥させた。
【０１２２】
乾燥後、加速電圧１６５ｋＶ、照射線量５０ｋＧｙの電子線を照射して、電離放射線硬化型樹脂を硬化させて、厚みが５μｍの表面保護層を形成した。 
【０１２３】
実施例２〜７、比較例１〜５
表面保護層を形成するための電離放射線硬化型樹脂組成物のフッ素系添加剤の含有量、希釈溶媒の種類及び配合を表１に示すように変更することにより、表面保護層の表面のフッ素元素含有比率及び炭素元素含有比率を表１に示すように変更した以外は実施例１と同様にして、化粧シートである積層体を調製した。なお、比較例１は、シリコーンを電離放射線硬化型樹脂組成物１００質量％に対して１質量％添加した。
【０１２４】
上記実施例及び比較例で調製された化粧シートの表面のフッ素元素含有比率及び炭素元素含有比率は、以下の方法により測定した。具体的には、表面分析装置であるＸ線光電子分光装置（ＸＰＳ、ＵＬＶＡＣ−ＰＨＩ社製  ＰＨＩ  ５６００（型番））を用い、Ｘ線源：非単色Ｍｇ  Ｋα  ３００Ｗ（１２ＫＶ／２０ｍＡ）、測定面積：８００μｍφ、光電子取込角：４５度の条件により表面保護層の元素分析を行う測定方法により測定した。
【０１２５】
上記実施例及び比較例について、下記評価を行った。
【０１２６】
接触角
接触角測定機（協和界面科学製 接触角計ＣＡ−Ｘ型）を用いて、ＪＩＳ  Ｒ３２５７：１９９９で規定される測定方法に準拠して、水温又は液温２５℃の条件で接触角度を測定した。
【０１２７】
マジックはじき性
油性マジックインキの一般品として、ゼブラ社製  マッキー（商品名）を用意した。また、ＣＤ−Ｒ用油性マジックインキとして、三菱鉛筆社製  ＣＤＲマーカー  メディアックス（商品名）を用意した。各実施例及び比較例の化粧シートの表面に、これらのマジックインキを塗布し、乾拭きした後のマジックインキの残存具合を目視にて観察し、下記評価基準に従って評価した。
○：マジックインキの残存が認められないか、残存はあるものの軽微なもので実使用上問題がない
△：マジックインキの残存が認められる
×：マジックインキの残存が著しい
【０１２８】
油滴による撥油性試験
常温下で化粧シートの表面にオリーブ油を２ｍｌ滴下し、化粧シートの表面上で油滴を指で広げ、凝集して再度油滴となるまでの状態又は速度を観察し、下記評価基準に従って評価した。
◎：油滴となるまでの時間が速いと感じる
○：油滴となるまでの時間が普通であると感じる
△：油滴となるまでの時間が遅いと感じる
×：油滴とならず、広がる
【０１２９】
油滴拭き取り後の外観
常温下で化粧シートの表面にオリーブ油を２ｍｌ滴下し、ティッシュペーパーで拭き取って、拭き取り後の化粧シートの表面の外観を目視で観察し、下記評価基準に従って評価した。なお、下記評価において、△以上の評価であれば実使用上問題がないと評価できる。
○：油が残らず、きれいに拭き取れる
△：油が残らず、拭き取れる
×：油残りがあり、拭き取れない
【０１３０】
指紋の拭き取り除去性
化粧シートの表面に指を押し付けて指紋を付着させ、スコッティカシミヤ（日本製紙クレシア製）により拭き取って、拭き取り後の化粧シートの表面の外観を目視で観察し、下記評価基準に従って評価した。なお、下記評価において、△以上の評価であれば実使用上問題がないと評価できる。
○：指紋が残らず、きれいに拭き取れる
△：指紋が残らず、拭き取れる
×：指紋が残り、拭き取れない
【０１３１】
耐傷性
実施例及び比較例で調製した化粧シートについて、スチールウールを用いて、３００ｇ／ｃｍ２の荷重をかけて５往復擦り、外観を目視で観察した。下記評基準に従って評価した。 
○：外観に殆ど変化がなかった
×：傷付きが生じ、外観が変化した
結果を表１に示す。
【０１３２】
【表１】
0006641714.tif 000004
【０１３３】
実施例１〜７の化粧シートは、比較例１〜５の化粧シートと比較して、油をはじきやすく、マジックインキや油滴をふき取りやすく、撥油性に優れていた。また、実施例１〜７の化粧シートの表面保護層の塗工面は全て平滑であり、耐傷性も従来品と同様に良好であった。以上より、実施例１〜７の化粧シートは、優れた面状態や耐傷性を維持しつつ、撥油性にも優れていた。
【符号の説明】
【０１３４】
１．積層体
２．基材
３．絵柄模様層
４．透明性樹脂層
５．表面保護層
６．着色隠蔽層
７．プライマー層
８．裏面プライマー層
９．接着剤層
【図１】
0006641714.tif 000005
【図２】
0006641714.tif 000006